Brevet FR2220610A1 — publié le 19741004

L'invention concerne de nouveaux tissus comportant des fils de chaîne et des fils de trame, qu on appellera ci-après, tissus tout court, et dont partie au moins des fils de chaîne sont constitués par du verre, plus précisément se présentant sous la forme de "verranne", c T est à dire de filés de fibres de verrue (tandis que les fils comportant des brins continus de verre sont dénommés fils de "silt-onne"). Il est bien connu depuis bien longtemps d'établir des tissus avec des filés de verranne en trame et des fils de silionne ou autres fils synthétiques en chaîne, et de tels tissus ont trouvé place dans de très nombreuses applications techniques. On a déjà proposé de fabriquer des tissus présentant, en chaîne cette fois, des filés de verranne, la trame étant constituée par des fils de silionne ou d'autres matières synthétiques appropriées. De semblables réalisations sont bien indiquées dans certains emplois techniques. Dans ces cas, cependant, on ne cherche qu'à établir des tissus lâches, relativement décontexturés, en armures taffetas surtout, c'est dire que le tissage ne présentant pas de difficultés spéciales, on utilise les filés de verranne tels qu'ils se présentent, avec une torsion de quelques centaines de tours par mètre,pour un titre global du filé de quelques unités de milliers de décitex. I1 est cependant des applications pour lesquelles on a besoin de disposer de tissus avec filés de verranne en chaîne présentant une contexture relativement serrée. Il n'est alors plus possible d'effectuer l'opération de tissage avec de tels filés sous leur présentation habituelle, en particulier parce qu T on se heurte alors à l'apparition d'agglomérats - ou "bourrons" - sur le filé. La présente invention concerne des tissus de toutes contextures et de toutes armures comportant des filés de verranne en chaîne, que lTon peut établir sans difficultés particulières et qui se présentent de manière tout à fait satisfaisante. L'invention réside en ce que les tissus en question comportent en chaîne, pour partie au moins, des filés de verrameguipés par au moins un fil continu. Certes, il est connu de guiper des filés de fibres pour en faciliter le tissage, mais jusqu a ce jour, on n'avait jamais proposé de guiper des filés de verranne pour utiliser ces derniers dans cette nouvelle présentation comme fils de chaîne. On aurait pù craindre entr'autres, qu'un filé ainsi préparé du fait de la nature particulière de la fibre de verre, n'apportât au cours du tissage, certaines perturbations i on a constaté avec un certain étonnement qu'il n'en était rien. I1 faut dire toutefois que le guipage effectué est fait surtout à titre précaire, pour permettre la bonne tenue des filés de verranne lors du tissage. I1 est cependant des cas où le guipage peut jouer aussi un rôle sur le tissu final (le pas du guipage davant alors être avantageusement plus serré ou effectué doublement, de préférence, à pas égal dans un sens et dans l'autres I1 n'est pas possible de donner des valeurs précises sur les caractéristiques du guipage à adopter pour les f s de verranne; ces caractéristique* dépendent entrtautres des titres des filés, des titres au brin des fibres, de la torsion des filés, de la nature et de la torsion des fils guipants, des applications envisagées pour les tissus, etc..0n peut dire cependant, à seule fin de fixer les idées, que pour un filé de verranne de 2 à 5000 Dtex, tordu à une centaine de tours par mètre, et pour un fil guipant en polymère organique de 110 à 940 Dtex, dont la torsion est aussi de l'ordre de quelques centaines de tours par mètre, le guipage peut atteindre très grosso modo une valeur de ce même dernier ordre de grandeur. Les fils de guipage peuvent être de toute nature appropriée, mais de préférence, il sont soit en verre : fils de silionne, soit en hauts-polymères organiques : polyesters, polyamides, polyamides-imides, polyoléfines, polyacryliques, chlorofibres ou thermostables. Dans d'assez nombreux cas, fonction des applications envisagées, on choisira des fils guipants dits incombustibles. Les tissus selon l'invention, peuvent être établis à plat, comme à l'ordinai- re, ou en forme à l'aide de moyens en soi connus. Les tissus peuvent être utilisés tels quels, ou bien après avoir été convenablement traités, par exemple par enduction, revêtement, imprégnation ; ils sont fréquemment employés comme armatures textiles pour des pièces en résines ou en matières plastiques, à base d'époxy plus spécialement. On les destine entr'autres aux industries de l'aéronaatique, des engins spaciaux, de la navigation marine ou sous-marine, de la confection de vêtement spéciaux, de l'ameublement et de la décoration, etc.. L'invention est maintenant illustrée à l'aide des exemples qui suivent, donnés à seul titre d'exemple, comme il va de soi. EXEMPLE I : Sur un métier à tisser conventionnel, on utilise - en chaîne > un filé de verranne de 3400 Dtex, de torsion 100 tours/m, qui a été guipé à raison de 300 tours/m, avec un fil de polyester de 72 Dtex, de torson propre 300 tours/m; - en trame, de silionne, de 680 x 2 Dtex, tordu à 580 tours/m. L'armure est Satin de 4, la densité en channe est de 9 filés/cm, en trame de 9 fils/cm. Le tissage s'effectue sans difficultés et on obtint un tissu qui, après imprégnation, de manière en soi connue, est utilisé pour l'obtention de stratifiés plans ou en forme. EXEMPLE Il On établit un tissu de la manière habituelle, en ayant recours - pour la chaîne, à une mèche de verranne de 20.000 Dtex qui a eté préalablement guipé, à raison de 300 4Surs/m, avec un fil continu de polyamide-imide de 235 Dtex, tordu à 20 tours/m, - pour la trame, à un fil continu de silionne de 680 s-4--Dtex, dont la torsion est de 580 tours/m. On a adopté une armure de Sergé, comportant 4 filés/cm en chaîne, 4 fils/ cm en trame. Ce tissu convient tout particulièrement pour stratifiés plans ou en forme. EXEMPLE III On tisse une étoffe en armure sergé, avec- comme caractéristiques de tissage, - pour les filés de chaîne, 8 filés/cm, - pour les fils de trame, 12 fils/cm. La nature de ces derniers éléments est la suivante - chaîne : filés de verranne de 1.900 Dtex, torsion 100 tours/m, qui a été guipé préalablement avec un fiythermostable en polyamide aromatique (marque KERMEL) titrant 235 Dtex/20 tours, le guipage comportant 300 tours/m, - trame : fils de KERMEL, de 940 Dtex, torsion 100 tours/m. L'opération de tissage se fait sans rencontrer de difficultés, sans donner lieu à des déchets. Il tombe du métier un tissu sans défaut, qui se prête particulièrement bien à l'isolation thermique. REVENDICATIONS 1/Tissu avec fils de trame et fils de chaîne constitué, pour partie au moins, par des filés de verranne, caractérisé essentiellement par le fait que ces derniers comportent au moins un fil continu guipé. 2/Tissu selon revendication 1, caractérisé par le fait que le fil guipé est un fil de silionne. 3/Tissu selon revendication 1, caractérisé par le fait que le fil guipé est un fil de polyester. 4/Tissu selon revendication 1, caractérisé par le fait que le fil guipé est de polyamide-imide. 5/Tissu selon revendication 1, caractérisé par le fait que les filés de verranne comportent un seul fil continu guipé dans un seul sens. 6/Tissu selon revendication 1, caracterisé par le fait que les filés de verranne comportent deux fils continus guipes dans des sens opposés. 7/Tissu selon revendication 1, caractérisé par le fait qu'il est en forme.